Проволока для обработки металлургических расплавов и способ её изготовления

1. Проволока для обработки металлургических расплавов, содержащая наполнитель в форме прутка неограниченной длины и оболочку, отличающаяся тем, что пруток выполнен из элементов группы щелочно-земельных металлов или из их двойных сплавов с массовой долей второго компонента от 0,05 до 95,0%.
2. Способ изготовления проволоки, включающий прессование исходного материала наполнителя с получением прутка неограниченной длины, заключение прутка в протяженную металлическую ленту с герметичным соединением краев ленты, отличающийся тем, что для прессования прутка используют материал наполнителя, имеющий массовую долю основного вещества не менее 99%, прессование ведут при нагреве до температуры не выше температуры начала взаимодействия материала наполнителя с компонентами воздуха, заключение прутка в протяженную металлическую ленту проводят после его прессования в течение времени (t), определяемого по формуле:
где ΔС - допустимое изменение массовой доли кислорода в пробах кальция, %;
2
d - диаметр проволоки, мм;
К - коэффициент, включающий составляющие расчета площади поверхности прутка, а также размерность величин, входящих в формулу, К может изменяться от 1,12 до 32,10 в зависимости от состава сплава;
3
ϑ - влажность воздуха, г/м.
3. Способ по п. 2, отличающийся тем, что для прессования используют металлический порошок с размерами частиц до 10 мм или смеси порошка с кусками произвольной формы с линейными размерами частиц до 50 мм.
4. Способ по п. 2, отличающийся тем, что для прессования используют брикеты, полученные путем прессования исходных диспергированных материалов, нагретых до температуры не более начала взаимодействия их с компонентами воздуха, прессование ведут под давлением не менее 80 МПа.
5. Способ по п. 2, отличающийся тем, что для прессования прутка используют слитки сплавов, полученные путем сплавления компонентов.
6. Способ по п. 2, отличающийся тем, что для прессования прутка используют гранулы сплава.